(57)【特許請求の範囲】
【請求項１】
養生を行った凝結終了後のセメント硬化体に、合成樹脂水性分散体、膨潤性粘土鉱物、及び顔料を主成分とする物質遮蔽剤であって、前記顔料が、前記物質遮蔽剤１００質量部に対して、０．１〜３０質量部である物質遮蔽剤を被覆したセメント複合体。
【請求項２】
前記膨潤性粘土鉱物が、フッ素を含有する膨潤性粘土鉱物であることを特徴とする請求項１に記載のセメント複合体。
【請求項３】
前記物質遮蔽剤が、水溶性樹脂を含有することを特徴とする請求項１又は２に記載のセメント複合体。
【請求項４】
前記物質遮蔽剤の被覆量が、５０〜５００ｇ／ｍ２であることを特徴とする請求項１〜３のいずれか１項に記載のセメント複合体。
【請求項５】
養生を行った凝結終了後のセメント硬化体の表面に、前記物質遮蔽剤を被覆することを特徴とする請求項１〜４のいずれか１項に記載のセメント複合体の形成方法。
【発明の詳細な説明】
【技術分野】
【０００１】
本発明は、主に土木、建築分野において使用されるセメント硬化体に関する。
【背景技術】
【０００２】
コンクリートやモルタルは、空気中に暴露されると塩化物イオン、水、炭酸ガス、酸性物質などの腐食原因となる物質が内部に浸透し、コンクリートやモルタルにひび割れや浮きが発生し、さらに劣化が進行するとコンクリート片のはく落が生じる。また、コンクリートやモルタルは空気中に曝されると乾燥を受け内部の水分が徐々に蒸発する。そのため、ひび割れが発生する場合があった。
【０００３】
腐食原因となる物質によって劣化を受けたコンクリートに対しては、その程度にもよるが表面被覆工法、断面修復工法、電気化学的補修工法等の各種補修工法が提案されている。
【０００４】
劣化が顕在化していない場合は、含浸剤塗布工法や表面被覆工法で対処する場合が多いが、一般的には、ケイ酸塩系、シリコーン系の含浸剤やアクリル樹脂やエポキシ樹脂といった樹脂系の表面被覆材、又は薄塗り用のポリマーセメントモルタルを塗布する工法が行われている。
【０００５】
含浸剤については、腐食原因となる物質の遮蔽効果は不十分であり、樹脂系の表面被覆材は、物質遮蔽効果は優れるが、複数層に塗り重ねを行う作業工程であるため工期が長く、非常に高価な材料であり、材料および工事費ともに経済的ではなかった。薄塗り用ポリマーセメントモルタルは、安価に施工できるが、ある程度の厚み（例えば、２ｍｍ以上）で塗らないと充分な物質遮蔽効果はなく、ひび割れが発生しやすいという課題があった。
【０００６】
水分蒸発によるひび割れ防止対策としては、膨張コンクリートとして収縮を抑制する方法以外に、シートで覆ったり、撒水したり、養生剤を撒布したりすることが実施されている。例えば、表面のコンクリートを湿潤に保ち型枠の設置期間の調整が行なわれている（非特許文献１参照）。
しかしながら、床等、打設面の表面積が大きい場合、養生を行うことは大変な労力や費用を要するなどの課題があり、養生剤を撒布した場合も、充分な予水分蒸発抑制効果が得られないなどの課題があった。
【０００７】
また、コンクリート二次製品においては、常温養生、蒸気養生、及びオートクレーブ養生が行われ、蒸気養生やオートクレーブ養生では、早い時期に脱型が行なわれている。
特に、膨張材を含有したセメント硬化体の二次製品においては、脱型後に、水中養生、撒水養生が望ましい。
しかしながら、大きな部材や大量の部材を水中養生する場合、設備が大型となったり、その維持管理に多大な労力と費用を要するという課題があった。
また、撒水養生は、部材の内外に均一に撒水することが難しく、大量の水を消費し、冬季には水が凍結する場合が生じるという課題があった。
【０００８】
さらに、蒸気養生を行った場合にも、脱型時にはコンクリート温度が屋内の温度より高い場合が多く、コンクリート中の水分の飛散による膨張量の減少を生じるという課題があった。
【非特許文献１】「８節  養生」、建築工事標準仕様書・同解説、JASS  ５  鉄筋コンクリート工事、第25〜26頁
【０００９】
一方、セメント硬化体の乾燥収縮低減方法としては、従来から、セメント混和材として収縮低減剤や膨張材が使用されている。
収縮低減剤や膨張材は、セメント硬化体中の乾燥収縮を減らす材料として、壁や床スラブなどの一般建築物や、道路の拡幅に伴う一般構造物や、各種補修材、さらには、セメント製品にも使用され、乾燥収縮防止や硬化収縮の補償等をする用途に使用されている。
例えば、コンクリート１ｍ３当たり、２０〜３０ｋｇ程度として、壁、屋根スラブ、及び床材等の一般建築物や、水槽やプールなどの水理構造物、舗装、床版、並びに、ボックスカルバートなどの一般構造物や二次製品に使用され、乾燥収縮防止や硬化収縮の補償等をすることが知られている（非特許文献２参照）。
しかしながら、実現場における膨張材や収縮低減剤を含有したセメント硬化体の強度は、所定の設計強度までは達しておらず、水分の飛散によるセメントの水和の阻害や乾燥収縮を大きく生じる場合があり、その結果、所定のひび割れに対する抵抗性が低下する場合があった。
【非特許文献２】「膨張材と収縮低減剤」、コンクリート工学、Vol.24  No.２、Feb  1986、第56〜62頁
【００１０】
また、モルタルやコンクリートのひび割れを抑制するために塗膜養生剤が使用され、有機系塗膜養生剤（特許文献１）や有機−無機複合型塗膜養生剤（特許文献２及び３）が開発されている。
しかしながら、従来の有機系塗膜養生剤は、ひび割れの抑制には一定の効果が期待できるものであったが、未だ充分な効果は期待できないものであり、加えて、中性化の抑制や塩化物イオンの浸透に対する抵抗性を高めるものではなかった。
一方、有機−無機複合型塗膜養生剤（物質遮蔽剤）は、従来の有機系塗膜養生剤と比べて、ひび割れ低減効果に優れ、中性化の抑制や塩化物イオンの浸透に対する抵抗性を高める効果を確認している。
しかしながら、この塗膜養生剤は、水に濡れると白化現象を起こし易く、トンネルの二次覆工コンクリートや、セグメントなどのコンクリート二次製品、駐車場のスラブコンクリートなど、美観を重視する用途への適用が難しい側面があった。
また、中性化の抑制や塩化物イオンの浸透に対する抵抗性を高める効果についても、さらなる性能の向上が求められていた。
【特許文献１】特開２００４−２４４２５５号公報
【特許文献２】特開２００２−２７４９７６号公報
【特許文献３】特開２００５−１６２５３４号公報
【発明の開示】
【発明が解決しようとする課題】
【００１１】
本発明は、前記課題を解決しようとするものであり、セメント硬化体に特定の物質遮蔽剤を被覆することにより、腐食原因、ひび割れ原因となる物質の遮蔽効果が大きく、また、中性化が抑制され、白化し難いセメント複合体およびその形成方法を提供することを課題とする。
【課題を解決するための手段】
【００１２】
本発明は、上記課題を解決するために、以下の手段を採用する。
（１）養生を行った凝結終了後のセメント硬化体に、合成樹脂水性分散体、膨潤性粘土鉱物、及び顔料を主成分とする物質遮蔽剤であって、前記顔料が、前記物質遮蔽剤１００質量部に対して、０．１〜３０質量部である物質遮蔽剤を被覆したセメント複合体である。
（２）前記膨潤性粘土鉱物が、フッ素を含有する膨潤性粘土鉱物であることを特徴とする前記（１）のセメント硬化体である。
（３）前記物質遮蔽剤が、水溶性樹脂を含有することを特徴とする前記（１）又は（２）のセメント複合体である。
（４）前記物質遮蔽剤の被覆量が、５０〜５００ｇ／ｍ２であることを特徴とする前記（１）〜（３）のセメント複合体である。
（５）養生を行った凝結終了後のセメント硬化体の表面に、前記物質遮蔽剤を被覆することを特徴とする前記（１）〜（４）のセメント複合体の形成方法である。
本発明でいうセメント硬化体とは、セメントペースト、モルタル、及びコンクリートの硬化体を総称するものである。
なお、本発明における部や％は特に規定しない限り質量基準で示す。
【発明の効果】
【００１３】
本発明の物質遮蔽剤を被覆したセメント複合体は、被覆しないものに比べ物質遮断性に優れ、塩化物イオン、炭酸ガス、水、酸性物質などの各種腐食因子からコンクリートやモルタルを保護することができる。また、コンクリートやモルタル内部からの水分の蒸発を抑制することもできるので収縮によるひび割れの発生を低減することができる。さらに、本発明の顔料を含有した物質遮蔽剤を被覆したセメント複合体は、従来の有機−無機複合型塗膜養生剤を被覆したセメント複合体に比べ、中性化抑制効果が向上し、水濡れした際の白化も防止できる。
よって、予防保全対策として新設あるいはそれに近いコンクリート構造物へ適用することでコンクリート構造物の延命化を図ることが可能となる。また、事後保全対策として、軽微な劣化度合いのときに被覆したり、断面修復工法や電気化学的補修工法などの各種補修工法と組み合わせて使用することでも、より延命化を図ることが可能となる。
【発明を実施するための最良の形態】
【００１４】
以下、本発明を詳細に説明する。
【００１５】
本発明で使用する合成樹脂水性分散体とは、一般的には合成樹脂エマルジョンであり、芳香族ビニル単量体、脂肪族共役ジエン系単量体、エチレン系不飽和脂肪酸単量体、及びその他の共重合可能な単量体の内から一種又は二種以上を乳化重合して得られるものである。例えば、スチレンを主体としたスチレン・ブタジエン系ラテックス、スチレン・アクリル系エマルジョンやスチレンと共重合したメチルメタクリレート・ブタジエン系ラテックス、エチレン・アクリルエマルジョンである。合成樹脂エマルジョンには、カルボキシル基またはヒドロキシ基を有するものがより望ましい。
ここで、乳化重合は、重合すべき単量体を混合し、これに乳化剤や重合開始剤等を加え水系で行なう一般的な乳化重合方法である。
フッ素含有膨潤性粘土鉱物との配合安定性を得るには、アンモニア、アミン類、及びカセイソーダなどの塩基性物質を使用し、ｐＨ５以上に調整してもよい。
合成樹脂水性分散体の粒子径は、一般的に１００〜３００ｎｍであるが、６０〜１００ｎｍ程度の小さい粒子径のものが好ましい。
【００１６】
水溶性樹脂としては、加工澱粉又はその誘導体、セルロース誘導体、ポリ酢酸ビニルの鹸化物又はその誘導体、スルホン酸基を有する重合体又はその塩、アクリル酸の重合体や共重合体又はこれらの塩、アクリルアミドの重合体や共重合体、ポリエチレングリコール、及びオキサゾリン基含有重合体等が挙げられ、そのうちの一種又は二種以上の使用が可能である。
水溶性樹脂として、純水への溶解度が常温で１％以上であるものであれば良く、樹脂単位重量当たりの水素結合性基又はイオン性基が１０〜６０％であることが好ましい。
また、平均分子量は２，０００〜１，０００，０００が好ましい。
水溶性樹脂の使用量は、特に限定されるものではないが、合成樹脂水性分散体の固形分１００部に対して、固形分換算で０．０５〜２００部の間にあればよい。０．０５部未満ではエマルジョンとしての安定性が悪くなる場合があり、２００部を超えると耐久性が低下する場合がある。
【００１７】
膨潤性粘土鉱物は、物質遮蔽効果に対して重要な役目をする。膨潤性粘土鉱物は合成樹脂水性分散体に存在することで、フィルム形成時にフィルム内で粘土鉱物が積層構造を形成する。よって、セメント硬化体の内部から又は外部から物質が移動するとき、遮蔽壁となり移動行路長が長くなるためエマルジョン単独でフィルムを形成させた場合に比べ遮蔽性に優れる効果をもたらす。
膨潤性粘土鉱物としては、スクメタイト属に属する層状ケイ酸塩鉱物などが挙げられる。例えば、モンモリロナイト、バイデライト、ノントロナイト、サポナイト、及びベントナイトなどである。これらは天然品、合成品、及び加工処理品のいずれであっても使用可能である。また、雲母類も使用可能であり膨潤性を示すものが好ましく、雲母には二ケイ素型（ジシリシックタイプ）、三ケイ素型（トリシリシックタイプ）、四ケイ素型（テトラシリシックタイプ）の各タイプが存在する。これらの中でも、四ケイ素型の雲母が膨潤性を有しており好ましい。例えば、Ｎａテトラシックマイカ  NaMg2.5(Si4O10)F2、Ｎａ又はＬｉテニオライト(NaLi)Mg2Li(Si4O10)F2、Ｎａ又はＬｉヘクトライト(NaLi)1/3Mg2/3Li1/3(Si4O10)F2等が挙げられ、フッ素を含有する雲母の使用が好ましい。これら膨潤性粘土鉱物は２種以上併用して使用してもかまわない。
膨潤性粘土鉱物のアスペクト比は５０〜５，０００のものが好ましい。アスペクト比とは、電顕写真により求めた層状に分散した粘土鉱物の長さ／厚みの比である。
膨潤性粘土鉱物の使用量は、合成樹脂水性分散体の固形分１００部に対して、１〜５０部が好ましい。１部未満では遮蔽性が得られない場合があり、５０部を超えるとフィルムの形成能力が低下する場合がある。
【００１８】
本発明において、顔料は、セメント硬化体に被覆した際の色合いを調整する目的で使用する。顔料を加えない物質遮蔽剤は、セメント硬化体に被覆し乾燥するとほぼ透明なフィルムを形成するが、被覆前のセメント硬化体の色合いよりも若干濡れたような黒ずんだ色になる場合、又は白色になる場合がある。原因は、コンクリート表面状態、空気中の湿度、天候等に左右されるものと考えられる。顔料を添加することで、これらコンクリートの表面状態や環境条件に左右されず、一定の色合いを持つ被覆が可能となる。また、顔料を使用することにより、中性化や塩化物イオンの浸透を飛躍的に抑制することができ、しかも、水濡れした際の白化も防止することができる。
本発明で使用する顔料は、その成分から、無機顔料と有機顔料に分類できる。無機顔料には、天然鉱物顔料と化学的に合成された顔料がある。有機顔料には、従来、藍玉のように植物から採った染料を種々の方法で固形化させたものが主体であったが、現在工業的に使われているのは全て石油化学系の合成顔料である。また、顔料はＪＩＳに制定されている。
【００１９】
無機顔料は、大別して天然鉱物顔料と合成無機顔料に分類できる。有機顔料に比べてはるかに生産量が多いため、日本工業規格では、特に生産量の多い１２品目を統一規格の対象として規定している。なお、陶磁器の着色に使われるセラミック顔料も無機顔料に包括される。有機顔料は、化学構造自体が不溶性の品種（不溶性色素）と、本来水溶性の合成染料を不溶化させたレーキ顔料がある。
【００２０】
天然鉱物顔料は、古来、顔料は油脂類を燃やした際の煤を使用した黒色以外は自然の岩石や鉱物などをそのまま粉砕したものが主体であった。黒色の煤は、現在カーボンブラックと呼ばれ、非常に多様な用途に使用されている。赤色は、弁柄（酸化鉄）や辰砂（硫化水銀）が使われた。現在工業的に使用されているものは、アンバーやシェンナといった天然土由来の褐色原料や、炭酸カルシウム（白色又は無色）やカオリン（粘土：無色）などが多い。これら天然顔料のうち無色顔料は、淡い色を作るときに使用される他、レーキ顔料の素材としても使われる。特殊な例としては、白色雲母を粉砕して使うパール顔料（真珠様光沢を出す。）がある。
【００２１】
一方、化学的に合成された合成無機顔料は、白色顔料としては亜鉛華（酸化亜鉛）やチタン白（酸化チタン）が使われており、他の代表的な無機顔料としては、合成弁柄（赤色）、カドミウムイエロー、ストロンチウムクロメート（黄色）、ヴィリジアン、オキサイド・オブ・クロミウム（緑色）、合成ウルトラマリン（青色）などがある。無機顔料は一般的に有機顔料に比べると、着色力、透明性、鮮明さに欠けるが、耐候性がよく塗料などによく使われる。銀色や金色の塗料やインクに使われるアルミニウム粉も無機顔料である。
【００２２】
有機顔料は、有機化合物を主成分とする顔料を有機顔料と総称する。有機顔料はその化学構造から大きくアゾ系顔料と多環式系顔料に分類されるが、色相によっても区分されることもあり、不溶性色素とレーキ顔料に分類される場合もある。
不溶性色素には、主に多環式系、アゾ系がある。多環式系の代表的なものにフタロシアニン系顔料があり、フタロシアニンブルーは銅を含んだ有機化合物で、鮮明な青色をしており耐候性も良好である。緑色のフタロシアニングリーンも同系統の化合物である。
アゾ系顔料とは、芳香族アミンとカップリング成分の反応によって水中で合成される。色相は黄色からオレンジ、赤、赤紫に発色し、その着色力は一般的に無機顔料に比べて強い。レーキ顔料とは、もともと水溶性の染料を固体化した顔料であり、赤色のレーキッドＣ、ウォチュングレッドなど、濃度が高く鮮明な色相のものが多い。これらの顔料は印刷インキに利用されている。かつて使われていた動植物由来の染料を不溶化して顔料とした天然有機顔料もレーキ顔料に含まれる。
【００２３】
本発明では、上記に挙げた顔料の一種又は二種以上が併用可能であるが、無機顔料を選定することが、物質遮蔽効果などの点で好ましい。中でも、四酸化三鉄と二酸化チタンの混合系のものが好ましい。
【００２４】
顔料の配合割合は、合成樹脂水性分散体、水溶性樹脂、膨潤性粘土鉱物、及び顔料を含有する物質遮蔽剤１００部に対して、０．１〜３０部であり、１〜１０部が好ましい。０．１部未満では、安定した発色を得ることができない場合や、物質遮蔽効果の向上が期待できない場合があり、３０部を超えると効果の増進が低下したり、施工性が低下する場合がある。
【００２５】
本発明では架橋剤も使用できる。架橋剤とは、水溶性樹脂や合成樹脂水性分散体が有するカルボキシル基、アミド基、及び水酸基等の親水性官能基と反応して、架橋、高分子化（三次元網目構造）、又は疎水化するものであり、カルボキシル基と付加反応を起こすオキサゾリン基を有するものが水溶性樹脂をも兼ねるので好ましい。
架橋剤の使用量は、合成樹脂水性分散体と水溶性樹脂の合計の固形分１００部に対して、固形分換算で０．０１〜３０部が好ましい。０．０１部未満では架橋性が低く高分子化できない場合があり、３０部を超えるとその効果が頭打ちとなる。
【００２６】
本発明の物質遮蔽剤の合成方法は、水溶性樹脂、膨潤性粘土鉱物、及び顔料をあらかじめ水中で混合した後に、合成樹脂水性分散体や架橋剤を混合する方法が好ましい。なお、顔料は、水溶性樹脂と膨潤性粘土鉱物をあらかじめ水中で混合し、次いで、合成樹脂水性分散体と架橋剤を混合した後に、最後に混合しても差し支えない。
【００２７】
本発明の物質遮蔽剤の被覆方法は、均一に物質遮蔽膜が形成できる方法であれば特に限定されるものではなく、噴霧したり、刷毛やローラーなどで塗布したりすることが可能である。
本発明の物質遮蔽剤は硬化したものに被覆するのが基本であるが、例えば、新規にセメント硬化体を作製する際は、セメントの凝結が進行し流動性が失われた時点（例えば，コテ仕上げを行うとき、セメントの凝結始発時間近辺の硬さのとき）で被覆してもかまわない。
本発明の物質遮蔽剤の被覆量は５０〜５００ｇ／ｍ２が好ましく、１００〜４００ｇ／ｍ２がより好ましい。５０ｇ／ｍ２未満では物質遮蔽効果が期待できず、５００ｇ／ｍ２を超えると、コストや労力のわりに遮蔽効果が頭打ちになる。
【００２８】
本発明の物質遮蔽剤を被覆するセメント硬化体は、特に限定されるものではなく、通常のセメントペースト、モルタル、及びコンクリートに適用できる。モルタルは、セメントと細骨材と水を含み、必要に応じて、混和剤や混和材などが添加される。コンクリートは、さらに、粗骨材を含むものである。
【００２９】
本発明の物質遮蔽剤は、主にセメントを使用して構築した部材に適用するものであるが、場合によっては、石、レンガ、木、タイル、セッコウプラスター、セッコウ等セメント以外で成型した成型体等のセメント硬化体以外にも適用することが可能である。
【００３０】
本発明で使用するセメントとしては、普通、早強、超早強、低熱、及び中庸熱などの各種ポルトランドセメント、これらポルトランドセメントに、高炉スラグ、フライアッシュ、またはシリカを混合した各種混合セメント、また、石灰石粉末などや高炉徐冷スラグ微粉末を混合したフィラーセメント、各種の産業廃棄物を主原料として製造される環境調和型セメント、いわゆるエコセメントなどが挙げられ、これらのうちの一種又は二種以上が併用可能である。
【００３１】
本発明で使用する骨材は、特に限定されるものではない。その具体例としては、例えば、ケイ砂系や石灰石系などの天然骨材、高炉水砕スラグ系、高炉徐冷スラグ系、再生骨材系などの人工骨材が挙げられる。また、比重３．０ｇ／ｃｍ３以上の重量骨材を使用することもでき、その具体例としては、例えば、人工骨材として、電気炉酸化期スラグ系骨材や、フェロニッケルスラグ、フェロクロムスラグ、銅スラグ、亜鉛スラグ、及び鉛スラグなどを総称する非鉄精錬スラグ骨材などが、また、天然骨材としては、橄欖岩（かんらん岩）系骨材、いわゆるオリビンサンドや、エメリー鉱などが挙げられる。本発明では、これらの一種又は二種以上を併用できる。
【００３２】
モルタルやコンクリートを製造する時の水の使用量は、使用する目的・用途や各材料の配合割合によって変化するため特に限定されるものではないが、通常、水セメント比で２５〜６０％が好ましく、３０〜５５％がより好ましい。水セメントが２５％未満では流動性を得ることが難しく、また、発熱量が極めて大きくなる。逆に６０％を超えると強度発現性を確保することが困難な場合がある。また、物質移動が容易となり、耐久性を確保しにくくなる傾向にある。
【００３３】
本発明では、セメントや骨材とともに、石灰石微粉末、高炉徐冷スラグ微粉末、下水汚泥焼却灰やその溶融スラグ、都市ゴミ焼却灰やその溶融スラグ、パルプスラッジ焼却灰などの混和材料、減水剤、ＡＥ減水剤、高性能減水剤、高性能ＡＥ減水剤、凝結調整剤、消泡剤、増粘剤、防錆剤、防凍剤、収縮低減剤、スチールファイバー、ビニロンファイバー、炭素繊維、ワラストナイト繊維などの繊維物質、ポリマー、ベントナイトなどの粘土鉱物、ならびに、ハイドロタルサイトなどのアニオン交換体などのうちの一種又は二種以上を、本発明の目的を実質的に阻害しない範囲で使用することが可能である。
【００３４】
本発明の物質遮蔽剤によるセメント硬化体の保護方法は、あらゆる腐食因子に対して被覆しないものに比べ抵抗性が向上する。
具体的に例を挙げると、塩化物イオン、炭酸ガス、水、酸性物質の浸入から保護する目的として、コンクリート構造物の表面に被覆する予防保全が実施できる。また、劣化程度が軽微なときに腐食進行を遅らせる目的でも使用可能である。さらに、劣化部を除去し、ポリマーセメントモルタルで断面修復する工事、電気化学的補修工事などと併用することもでき、各種補修工法と組み合わせることで、より高品質な補修を行うことが可能である。
また、セメント硬化体内部からの物質移動についても抑制することが可能であり、特に、乾燥によるひび割れ発生原因となる水分蒸発スピードを抑制することが可能であることから、モルタルやコンクリートを施工した際の養生剤として使用することができ、コンクリートやモルタルがひび割れるのを保護する目的で使用することも可能である。
【実施例】
【００３５】
以下、本発明を実施例にて詳細に説明するが、これらに限られるものではない。
【００３６】
実施例１
セメント１００部に対して、水５０部、細骨材２００部を配合してモルタルを調製した。このモルタルを用いて、厚さ１００ｍｍで面積１０ｍ２の土間を打設した。材齢３日まで湿布養生を行い凝結後、表１に示す種々の顔料を、物質遮蔽剤９７部に３部配合し、この物質遮蔽剤をモルタル表面の１ｍ２当たり２００ｇ塗布した。材齢９１日後にひび割れの発生状況を観察した。
また、同じモルタルから作製した４０×４０×１６０ｍｍ供試体にも同じ物質遮蔽剤を同じ時期に同量塗布し、促進中性化による中性化抵抗性や、擬似海水に浸漬して塩化物イオンの浸透抵抗性を評価した。
なお、比較のために、顔料を含有しない有機−無機複合型塗膜養生剤や、従来の塗膜養生剤を使用した場合や、物質遮蔽剤をモルタルに混和した場合についても同様に行った。
結果を表１に併記する。
【００３７】
＜使用材料＞
セメント  ：市販の普通ポルトランドセメント
細骨材    ：新潟県姫川産、比重２．６２
顔料イ    ：市販の白色無機顔料、二酸化チタン系
顔料ロ    ：市販の黒色無機顔料、カーボンブラック系
顔料ハ    ：市販の灰色無機顔料、四酸化三鉄と二酸化チタンの混合系
顔料ニ    ：市販の茶色無機顔料、三酸化二鉄系
顔料ホ    ：市販の黄色無機顔料、酸化クロム系
顔料ヘ    ：市販の赤色有機顔料、アゾ系
有機−無機複合型塗膜養生剤：東亞合成社製商品名「ＣＡ２１２」、合成樹脂水性分散体（エチレンアクリル酸共重合エマルジョン、分子量：２７，５００、アクリル酸／エチレン共重合比：１５／８５、固形分：３０％）−膨潤性粘土鉱物（Ｎａテトラシックマイカ、組成式：NaMg2.5(Si4O10)F2）の複合型（顔料を含有しないもの）
物質遮蔽剤：上記の有機−無機複合型塗膜養生剤に顔料イ〜ヘを混合したもの
従来の塗膜養生剤：市販のＥＶＡ系塗膜養生剤
水        ：水道水
【００３８】
＜測定方法＞
ひび割れ抵抗性試験：１ｍ２当たり、２本を超えてひび割れが発生した場合は×。ひび割れが１〜２本発生した場合は△、ひび割れの発生がない場合は○とした。
中性化試験：材齢１４日まで２０℃の水中養生を行った後、３０℃、相対湿度６０％、ＣＯ２濃度５％の環境で４週間養生した。硬化体を切断し、断面にフェノールフタレインの１％アルコール溶液を噴霧して赤変しなかった部分を中性化部分と見なして中性化深さを測定した。
塩化物イオンの浸透抵抗性試験：材齢１４日まで２０℃の水中養生を行った後、擬似海水に４週間浸漬した。硬化体を切断し、硝酸銀−フルオレセイン法によって塩化物イオンの浸透深さを測定した。
白化確認試験：３０ｃｍ×３０ｃｍのコンクリート製の舖道板に塗膜養生剤を２００ｇ／ｍ２の割合で塗布した。塗膜後１日より２０℃の水中に舗道板を浸漬し、浸漬後３日より水中より引き上げ、白化の有無を観察した。面積の１／５以上に白化が認められた場合は×、面積の１／５未満で１／１０以上に白化が認められた場合は△、面積の１／１０未満の場合は○とした。
【００３９】
【表１】
0005356814.tif 000002
【００４０】
表１より、本発明の処理方法は、モルタルのひび割れを防止し、中性化や塩化物イオンの浸透を飛躍的に抑制し、しかも、水濡れした際の白化もし難いことが分かる。
【００４１】
実施例２
実施例１の実験No.1- 3で使用した物質遮蔽剤（有機−無機複合型塗膜養生剤に顔料ハを混合したもの）を１ｍ２当たりの塗布量を表２に示すように変化したこと以外は実施例１と同様に行った。結果を表２に併記する。
【００４２】
【表２】
0005356814.tif 000003
【００４３】
表２より、本発明の処理方法は、モルタルのひび割れを防止し、中性化や塩化物イオンの浸透を飛躍的に抑制し、しかも、水濡れした際の白化もし難いことが分かる。
【００４４】
実施例３
単位セメント量３１５ｋｇ／ｍ３、単位水量１８５ｋｇ／ｍ３、ｓ／ａ（細骨材率）＝３８％、空気量４．５±１．５％のコンクリートを調製し、実施例１の実験No.1- 3の物質遮蔽剤で被覆したこと以外は実施例１と同様に行った。結果を表３に併記する。
【００４５】
＜使用材料＞
粗骨材    ：市販の粗骨材、Ｇｍａｘ２５ｍｍ
【００４６】
【表３】
0005356814.tif 000004
【００４７】
表３から、本発明の処理方法により、コンクリートのひび割れを防止し、中性化や塩化物イオンの浸透を抑制することが分かる。
【００４８】
実施例４
実施例１で使用したモルタルを使用し、打設後、表４に示すタイミングで、実施例１の実験No.1- 3で使用した顔料を含有した物質遮蔽剤を１ｍ２当たり２００ｇ塗布した。ただし、凝結終了後（ＡＳＴＭ  Ｃ４０３に準拠して測定）から物質遮蔽剤を塗布するまでの間、湿布養生を行った。物質遮蔽剤を塗布後は湿布養生を解除した。材齢９１日後のひび割れ発生状況を実施例１と同様に確認した。結果を表４に併記する。
【００４９】
【表４】
0005356814.tif 000005
【００５０】
表４から、本発明の処理方法により、モルタルのひび割れを顕著に防止できることが分かる。
【産業上の利用可能性】
【００５１】
本発明の物質遮蔽剤を使用することにより、モルタルまたはコンクリートのひび割れを効果的に防止し、かつ、中性化抑制効果や塩化物イオンの遮蔽性も向上する。さらに、水濡れした際の白化も防止できるため、土木、建築分野などで広範に利用することができる。